(57)【要約】ガラス転移温度が１００℃以上であることを特徴とする樹脂からなる群より選ばれる少なくとも一種の樹脂の水分散体であって、樹脂粒子が、より長期にわたり沈降し難い分散体を提供することが本発明の課題である。本発明は、酸析法によって、ガラス転移温度が１００℃以上であることを特徴とする樹脂からなる群より選ばれる少なくとも一種の樹脂粒子をアニオン性基含有有機高分子化合物により被覆することで、高濃度であっても分散安定性の高い該粒子からなる分散体、及びそれから得られる粉体粒子（微粒子）を提供することにより上記課題を解決するものである。【特許請求の範囲】
【請求項１】
ガラス転移温度が１００℃以上であることを特徴とする樹脂からなる群より選ばれる少なくとも一種の樹脂粒子と、アニオン性基含有有機高分子化合物と、塩基と、水性媒体とを含んでなる樹脂分散体において、前記樹脂粒子がアニオン性基含有有機高分子化合物により被覆されていることを特徴とする樹脂分散体。
【請求項２】
前記アニオン性基含有有機高分子化合物のアニオン性基が、カルボキシル基、カルボキシレート基、スルホン酸基、スルホネート基及びリン酸基からなる群より選ばれる少なくとも一種のアニオン性基であることを特徴とする請求項１に記載の分散体。
【請求項３】
前記アニオン性基含有有機高分子化合物の主骨格が、（メタ）アクリル酸エステル樹脂、（メタ）アクリル酸エステル−スチレン樹脂、（メタ）アクリル酸エステル−エポキシ樹脂、ビニル樹脂、ウレタン樹脂及びポリアミドイミド樹脂からなる群より選ばれる少なくとも一種の有機高分子化合物であることを特徴とする請求項１または２に記載の分散体。
【請求項４】
前記アニオン性基含有有機高分子化合物の酸価が１０〜３００ｍｇＫＯＨ／ｇであることを特徴とする請求項１〜３いずれか一項に記載の分散体。
【請求項５】
前記アニオン性基含有有機高分子化合物において、アニオン性基の中和に用いられる塩基が金属水酸化物及び有機アミンからなる群より選ばれる少なくとも一種の塩基であることを特徴とする請求項１〜４いずれか一項に記載の分散体。
【請求項６】
前記分散体中の樹脂粒子の分散粒径が１μｍ未満であることを特徴とする請求項１〜５いずれか一項に記載の分散体。
【請求項７】
ガラス転移温度が１００℃以上である樹脂の微粒子であって、該微粒子がアニオン性基含有有機高分子化合物で被覆されていることを特徴とする微粒子。
【請求項８】
ガラス転移温度が１００℃以上であることを特徴とする樹脂からなる群より選ばれる少なくとも一種の樹脂溶液とアニオン性基含有有機高分子化合物水溶液とを混合し、樹脂微粒子を形成させる工程（Ａ）と、
工程（Ａ）で得られた樹脂微粒子と酸とを反応させて樹脂微粒子表面にアニオン性基含有有機高分子化合物を析出させてアニオン性基含有有機高分子により被覆された樹脂粒子を沈殿させる工程（Ｂ）と、
工程（Ｂ）で得られたアニオン性基含有有機高分子により被覆された樹脂粒子をろ別、洗浄し、含水アニオン性基含有有機高分子により被覆された樹脂粒子ウェットケーキを得る工程（Ｃ）と、
工程（Ｃ）で得られた含水アニオン性基含有有機高分子により被覆された樹脂粒子ウェットケーキと塩基とを反応させてアニオン性基含有有機高分子化合物により被覆された樹脂粒子からなる分散体を得る工程（Ｄ）と、を含む樹脂分散体の製造方法。
【請求項９】
ガラス転移温度が１００℃以上であることを特徴とする樹脂からなる群より選ばれる少なくとも一種の樹脂溶液とアニオン性基含有有機高分子化合物水溶液とを混合し、樹脂微粒子を形成させる工程（Ａ）と、
工程（Ａ）で得られた樹脂微粒子と酸とを反応させて樹脂微粒子表面にアニオン性基含有有機高分子化合物を析出させてアニオン性基含有有機高分子により被覆された樹脂粒子を沈殿させる工程（Ｂ）と、
工程（Ｂ）で得られたアニオン性基含有有機高分子により被覆された樹脂粒子をろ別、洗浄し、含水アニオン性基含有有機高分子により被覆された樹脂粒子ウェットケーキを得る工程（Ｃ）と、
工程（Ｃ）で得られた含水アニオン性基含有有機高分子により被覆された樹脂粒子ウェットケーキを乾燥してアニオン性基含有有機高分子により被覆された樹脂粉体粒子を得る工程（Ｅ１）と、を含む樹脂粉体粒子の製造方法。
【請求項１０】
ガラス転移温度が１００℃以上であることを特徴とする樹脂からなる群より選ばれる少なくとも一種の樹脂溶液とアニオン性基含有有機高分子化合物水溶液とを混合し、樹脂微粒子を形成させる工程（Ａ）と、
工程（Ａ）で得られた樹脂微粒子と酸とを反応させて樹脂微粒子表面にアニオン性基含有有機高分子化合物を析出させてアニオン性基含有有機高分子により被覆された樹脂粒子を沈殿させる工程（Ｂ）と、
工程（Ｂ）で得られたアニオン性基含有有機高分子により被覆された樹脂粒子をろ別、洗浄し、含水アニオン性基含有有機高分子により被覆された樹脂粒子ウェットケーキを得る工程（Ｃ）と、
工程（Ｃ）で得られた含水アニオン性基含有有機高分子により被覆された樹脂粒子ウェットケーキと塩基とを反応させてアニオン性基含有有機高分子化合物により被覆された樹脂粒子からなる分散体を得る工程（Ｄ）と、
工程（Ｄ）で得られたアニオン性基含有有機高分子化合物により被覆された樹脂粒子からなる分散体を乾燥してアニオン性基含有有機高分子により被覆された樹脂粉体粒子を得る工程（Ｅ２）と、を含む樹脂粉体粒子の製造方法。
【請求項１１】
前記工程（Ａ）の後に、工程（Ａ）で得られた樹脂微粒子の分散液に対し、機械的粉砕を行うことを特徴とする請求項８に記載の樹脂分散体の製造方法。
【請求項１２】
前記工程（Ａ）の後に、工程（Ａ）で得られた樹脂微粒子の分散液に対し、機械的粉砕を行うことを特徴とする請求項９又は１０に記載の樹脂粉体粒子の製造方法。
【請求項１３】
請求項１〜６いずれか一項に記載の分散体を用いてなる塗料。
【発明の詳細な説明】
【技術分野】
【０００１】
本発明は、アニオン性基含有有機高分子化合物により被覆された樹脂粉体粒子（微粒子）及び該粒子からなる樹脂分散体、並びにそれらの製造方法に関する。
【背景技術】
【０００２】
エンジニアリングプラスチックは、耐熱性、機械的強度、耐摩耗性に優れ、機械部品、自動車用部品、電子機器部品など、高性能と耐久性、安全性が求められる基幹部品においても金属材料を代替し、軽量化、低コスト化を実現している。【０００３】
一方で、エンジニアリングプラスチックは、粉体塗料及び水性塗料用途としての展開が注目されており、樹脂微粒子、分散液を得る手段として、いくつかの手法が提案されている。【０００４】
特許文献１では、ポリマーＡとポリマーＢと有機溶媒とを溶解混合した際に、ポリマーＡを主成分とする溶液相と、ポリマーＢを主成分とする溶液相の２相に相分離する系において、エマルションを形成させた後、ポリマーＡの貧溶媒を接触させて、ポリマーＡを析出させるポリマー微粒子の製造方法において、エマルションの形成を１００℃以上の温度で実施することを特徴とする方法が提案されている。【０００５】
特許文献２では、特定のポリスルホンを衝撃型機械粉砕機にて８〜２４μｍに凍結粉砕し、その後、粉砕した該ポリスルホンと純水、界面活性剤を混合し攪拌及び超音波分散して、水分散液が提案されている。
【先行技術文献】
【特許文献】
【０００６】
【特許文献１】国際公開２０１２／０４３５０９号公報
【特許文献２】特開２０１１−０６８８６２号公報
【発明の概要】
【発明が解決しようとする課題】
【０００７】
しかしながら、塗料用途としては、調製時や塗工時の作業環境改善、有機溶剤の廃棄及び回収コスト削減の点から、前記特許文献１のような有機溶媒を分散媒とする塗料より、水を分散媒とする水性塗料が好ましいが、エンジニアリングプラスチックは水に溶解し難くその作製は容易でない。
また、いくつかの熱可塑性樹脂の水分散体を作製した例（前記特許文献２）があるものの、この方法では、樹脂を機械的粉砕後に、界面活性剤を使用して分散体化しているため、分散時の粒径が大きく、分散安定性の維持の観点から十分でないという問題があった。
さらに、これら塗料用途においては、分散体中の樹脂粒子を高濃度で含有する分散体を得ることが要求されている。
そこで、本発明の課題は、エンジニアリングプラスチックの水分散体であって、より長期に樹脂粒子が沈降し難い、分散安定性に優れた分散体を提供することにある。
【課題を解決するための手段】
【０００８】
本発明者らは上記課題を解決するために鋭意研究した結果、酸析法により、エンジニアリングプラスチックに分類される特定の樹脂の粒子をアニオン性基含有有機高分子化合物により被覆することで、分散安定性の高い、水媒体の樹脂分散体が得られ、上記課題を解決できることを見出し、本発明を完成するに至った。【０００９】
すなわち、本発明は、
『項１．ガラス転移温度が１００℃以上であることを特徴とする樹脂からなる群より選ばれる少なくとも一種の樹脂粒子と、アニオン性基含有有機高分子化合物と、塩基と、水性媒体とを含んでなる樹脂分散体において、前記樹脂粒子がアニオン性基含有有機高分子化合物により被覆されていることを特徴とする分散体。【００１０】
項２．前記アニオン性基含有有機高分子化合物のアニオン性基が、カルボキシル基、カルボキシレート基、スルホン酸基、スルホネート基及びリン酸基からなる群より選ばれる少なくとも一種のアニオン性基であることを特徴とする項１に記載の分散体。【００１１】
項３．前記アニオン性基含有有機高分子化合物の主骨格が、（メタ）アクリル酸エステル樹脂、（メタ）アクリル酸エステル−スチレン樹脂、（メタ）アクリル酸エステル−エポキシ樹脂、ビニル樹脂、ウレタン樹脂及びポリアミドイミド樹脂からなる群より選ばれる少なくとも一種の有機高分子化合物であることを特徴とする項１又は項２に記載の分散体。【００１２】
項４．前記アニオン性基含有有機高分子化合物の酸価が１０〜３００ｍｇＫＯＨ／ｇであることを特徴とする項１〜３いずれか一項に記載の分散体。【００１３】
項５．前記アニオン性基含有有機高分子化合物において、アニオン性基の中和に用いられる塩基が金属水酸化物及び有機アミンからなる群より選ばれる少なくとも一種の塩基であることを特徴とする項１〜４いずれか一項に記載の分散体。【００１４】
項６．前記分散体中の樹脂粒子の分散粒径が１μｍ未満であることを特徴とする項１〜項５いずれか一項に記載の分散体。【００１５】
項７−１．前記項１〜６いずれか一項に記載の分散体を、乾燥させて得られる粉体粒子（微粒子）。
項７−２．前記項１〜６いずれか一項に記載の分散体の乾燥物である粉体粒子（微粒子）。
項７−３．ガラス転移温度が１００℃以上である樹脂の微粒子であって、該微粒子がアニオン性基含有有機高分子化合物で被覆されていることを特徴とする粉体粒子（微粒子）。【００１６】
項８．ガラス転移温度が１００℃以上であることを特徴とする樹脂からなる群より選ばれる少なくとも一種の樹脂溶液とアニオン性基含有有機高分子化合物水溶液とを混合し、樹脂微粒子を形成させる工程（Ａ）と、
工程（Ａ）で得られた樹脂微粒子と酸とを反応させて樹脂微粒子表面にアニオン性基含有有機高分子化合物を析出させてアニオン性基含有有機高分子により被覆された樹脂粒子を沈殿させる工程（Ｂ）と、
工程（Ｂ）で得られたアニオン性基含有有機高分子により被覆された樹脂粒子をろ別、洗浄し、含水アニオン性基含有有機高分子により被覆された樹脂粒子ウェットケーキを得る工程（Ｃ）と、
工程（Ｃ）で得られた含水アニオン性基含有有機高分子により被覆された樹脂粒子ウェットケーキと塩基とを反応させてアニオン性基含有有機高分子化合物により被覆された樹脂粒子からなる分散体を得る工程（Ｄ）と、を含む樹脂分散体の製造方法。【００１７】
項９．ガラス転移温度が１００℃以上であることを特徴とする樹脂からなる群より選ばれる少なくとも一種の樹脂溶液とアニオン性基含有有機高分子化合物水溶液とを混合し、樹脂微粒子を形成させる工程（Ａ）と、
工程（Ａ）で得られた樹脂微粒子と酸とを反応させて樹脂微粒子表面にアニオン性基含有有機高分子化合物を析出させてアニオン性基含有有機高分子により被覆された樹脂粒子を沈殿させる工程（Ｂ）と、
工程（Ｂ）で得られたアニオン性基含有有機高分子により被覆された樹脂粒子をろ別、洗浄し、含水アニオン性基含有有機高分子により被覆された樹脂粒子ウェットケーキを得る工程（Ｃ）と、
工程（Ｃ）で得られた含水アニオン性基含有有機高分子により被覆された樹脂粒子ウェットケーキを乾燥してアニオン性基含有有機高分子により被覆された樹脂粉体粒子を得る工程（Ｅ１）と、を含む樹脂粉体粒子の製造方法。【００１８】
項１０．ガラス転移温度が１００℃以上であることを特徴とする樹脂からなる群より選ばれる少なくとも一種の樹脂溶液とアニオン性基含有有機高分子化合物水溶液とを混合し、樹脂微粒子を形成させる工程（Ａ）と、
工程（Ａ）で得られた樹脂微粒子と酸とを反応させて樹脂微粒子表面にアニオン性基含有有機高分子化合物を析出させてアニオン性基含有有機高分子により被覆された樹脂粒子を沈殿させる工程（Ｂ）と、
工程（Ｂ）で得られたアニオン性基含有有機高分子により被覆された樹脂粒子をろ別、洗浄し、含水アニオン性基含有有機高分子により被覆された樹脂粒子ウェットケーキを得る工程（Ｃ）と、
工程（Ｃ）で得られた含水アニオン性基含有有機高分子により被覆された樹脂粒子ウェットケーキと塩基とを反応させてアニオン性基含有有機高分子化合物により被覆された樹脂粒子からなる分散体を得る工程（Ｄ）と、
工程（Ｄ）で得られたアニオン性基含有有機高分子化合物により被覆された樹脂粒子からなる分散体を乾燥してアニオン性基含有有機高分子により被覆された樹脂粉体粒子を得る工程（Ｅ２）と、を含む樹脂粉体粒子の製造方法。【００１９】
項１１．前記工程（Ａ）の後に、工程（Ａ）で得られた樹脂微粒子の分散液に対し、機械的粉砕を行うことを特徴とする項８に記載の樹脂分散体の製造方法。【００２０】
項１２．前記工程（Ａ）の後に、工程（Ａ）で得られた樹脂微粒子の分散液に対し、機械的粉砕を行うことを特徴とする項９又は項１０に記載の樹脂粉体粒子の製造方法。【００２１】
項１３−１．前記項１〜６のいずれか一項に記載の分散体を用いてなる塗料。
項１３−２．前記項１〜６のいずれか一項に記載のポリアリーレンスルフィド分散体を用いて得られた塗膜。』に関する。【００２２】
また、本発明は、
『項１４．前記樹脂が、ポリスルホン、ポリエーテルエーテルケトン、ポリエーテルスルホン、ポリカーボネート、ポリフェニレンエーテル及びポリフェニルスルホンからなる群から選ばれる少なくとも一種の樹脂である、前記項１に記載の分散体。
項１５．前記樹脂が、ポリスルホン、ポリエーテルエーテルケトン、ポリエーテルスルホン及びポリフェニルスルホンからなる群から選ばれる少なくとも一種の樹脂である、前記項１に記載の分散体。
項１６．前記樹脂が、ポリスルホン、ポリエーテルスルホン及びポリフェニルスルホンからなる群から選ばれる少なくとも一種の樹脂である、前記項１に記載の分散体。
項１７．前記樹脂が、ポリエーテルスルホンである、前記項１に記載の分散体。
項１８．前記樹脂が、ポリフェニルスルホンである、前記項１に記載の分散体。』
に関する。
【発明の効果】
【００２３】
本発明により、ガラス転移温度が１００℃以上であることを特徴とする樹脂からなる群より選ばれる少なくとも一種の樹脂粒子がアニオン性基含有有機高分子化合物で被覆されており、長期に優れた分散安定性を示す前記樹脂の水分散体を提供することができる。
また、本発明の分散体は、樹脂粒子を高濃度で含有させることが可能である。
このような効果を有する本発明の分散体は、塗料用途として好適に用いることができる。
【発明を実施するための形態】
【００２４】
以下、本発明の実施の形態について詳細に説明する。
本発明の樹脂分散液に含有される粒子は、ガラス転移温度が１００℃以上であることを特徴とする樹脂が、アニオン性基含有有機高分子化合物を用いて、水性媒体中に微粒子として分散されたものである。樹脂微粒子の分散方法の詳細については後述する。
ここで、水性媒体としては、水単独であってもよく、水と水溶性溶媒からなる混合溶媒でもよい。
【００２５】
本発明に使用可能な樹脂は、ガラス転移温度が１００℃以上であることを特徴とする樹脂（以下、樹脂（Ｘ）と表記する場合がある）である。これらの樹脂は、市販品を用いてもよいし、公知の方法で合成して用いてもよい。
【００２６】
このような樹脂（Ｘ）として、たとえば、ポリスルホン（ＰＳＦ）、ポリエーテルエーテルケトン（ＰＥＥＫ）、ポリエーテルスルホン（ＰＥＳ）、ポリカーボネート、ポリフェニレンエーテル（ＰＰＥ）、ポリフェニルスルホン（ＰＰＳＵ）などが挙げられる。なかでも、より好ましくは、ポリスルホン、ポリエーテルエーテルケトン、ポリエーテルスルホン、ポリフェニルスルホンが挙げられ、さらに好ましくは、ポリスルホン、ポリエーテルスルホン、ポリフェニルスルホンが挙げられる。
【００２７】
本発明を詳述するために、本発明で用いる樹脂の具体例を以下説明するが、これらの説明は、本発明を限定する目的で記載されるものではない。
【００２８】
ポリスルホン（ＰＳＦ）は、構成単位中にスルホニル基を有し、下記式：
【００２９】
【化１】
2016171121.tif 000002
【００３０】
で表される樹脂である。ＰＳＦの市販品としては、ＢＡＳＦ社製のウルトラゾーン（登録商標）  Ｓ−２０１０（Ｕｌｔｒａｓｏｎ  Ｓ−２０１０）、ウルトラゾーン（登録商標）  Ｓ−３０１０（Ｕｌｔｒａｓｏｎ  Ｓ−３０１０）、ウルトラゾーン（登録商標）  Ｓ−６０１０（Ｕｌｔｒａｓｏｎ  Ｓ−６０１０）などが挙げられる。
【００３１】
ポリエーテルエーテルケトン（ＰＥＥＫ）は、ベンゼン環がエーテル結合とケトン結合を介して繋がる構成単位を有することを特徴とする、下記式：
【００３２】
【化２】
2016171121.tif 000003
【００３３】
で表される樹脂である。ＰＥＥＫの市販品としては、ビクトレックス社製のものなどが挙げられる。
【００３４】
ポリエーテルスルホン（ＰＥＳ）は、構成単位中にスルホニル基を有し、下記式：
【００３５】
【化３】
2016171121.tif 000004
【００３６】
で表される樹脂である。ＰＥＳの市販品としては、ソルベイアドバンストポリマー社製のユーデル（登録商標）シリーズ  Ｐ−１７００、ソルベイアドバンストポリマー社製のレーデルＡシリーズ（ＲＡＤＥＬ（登録商標）Ａシリーズ）、ＢＡＳＦ社製のウルトラゾーン（登録商標）  Ｅシリーズ（Ｕｌｔｒａｓｏｎ  Ｅ−１０１０など）、住友化学社製のスミカエクセルシリーズ（スミカエクセル５００３Ｐ、スミカエクセル４１００Ｐなど）などが挙げられる。
【００３７】
ポリフェニルスルホン（ＰＰＳＵ）は、構成単位中にスルホニル基を有し、下記式：
【００３８】
【化４】
2016171121.tif 000005
【００３９】
で表される樹脂である。ＰＰＳＵの市販品としては、ソルベイアドバンストポリマー社製のレーデルＲシリーズ（ＲＡＤＥＬ（登録商標）Ｒシリーズ）、ＢＡＳＦ社製のウルトラゾーン（登録商標）  Ｐ−３０１０（Ｕｌｔｒａｓｏｎ  Ｐ−３０１０）等が挙げられる。
【００４０】
ポリカーボネートは、カーボネート基を有し、下記式：
【００４１】
【化５】
2016171121.tif 000006
【００４２】
で表される樹脂である。ポリカーボネートの市販品としては、帝人化成（株）製のパンライト（登録商標）、三菱エンジニアリングプラスチック（株）製のユーピロン（登録商標）、住友ダウ（株）製のＳＤポリカ（登録商標）、ダウケミカル（株）製のカリバー（登録商標）等が挙げられる。
【００４３】
ポリフェニレンエーテル（ＰＰＥ）は、下記式：
【００４４】
【化６】
2016171121.tif 000007
【００４５】
で表される樹脂である。ＰＰＥは他の樹脂とポリマーアロイを形成（変性ＰＰＥ）することができ、本発明においてはポリスチレンとのポリマーアロイであるｍ−ＰＰＥ等を用いることもできる。ＰＰＥの市販品としては、ＧＥ社製のノリル  Ｎ１２５０等のノリル（登録商標、変性ＰＰＥ）シリーズ、旭化成社製のザイロン（登録商標、変性ＰＰＥ）  Ｘ  ９１０２等が挙げられる。
【００４６】
これらは、いずれもエンジニアリングプラスチックに分類される樹脂である。
【００４７】
［樹脂分散体の作製］
次に、本発明の樹脂分散体について詳細に説明する。本発明における樹脂分散体とは、上記樹脂（Ｘ）を溶解させた樹脂溶液と、アニオン性基含有有機高分子化合物の水溶液とを混合して樹脂（Ｘ）の微粒子を形成させる工程（Ａ）（晶析工程）と、酸によりアニオン性基含有有機高分子化合物を樹脂（Ｘ）微粒子の表面に析出させ被覆させる工程（Ｂ）（酸析工程）と、アニオン性基含有有機高分子化合物被覆された樹脂（Ｘ）粒子をろ別し、水洗して含水アニオン性基含有有機高分子化合物被覆樹脂（Ｘ）粒子ウェットケーキを得る工程（Ｃ）（ウェットケーキ作製工程）と、得られたウェットケーキを塩基により中和して再分散、調整（工程（Ｄ）：分散体作製工程）して得られる樹脂（Ｘ）分散体のことである。
【００４８】
樹脂（Ｘ）は、溶媒に溶解させたものを用いる。ここで後述する無機塩を加える場合もあるが、特に加えなくても良い。本発明に用いることのできる樹脂（Ｘ）の形態は特に問わないが、具体的に例示するならば粉体、顆粒、ペレット、繊維、フィルム、成形品等が挙げられる。操作性及び溶解に要する時間を短縮させる観点から、粉末、顆粒、ペレットが望ましい。これらの中でも特に粉体の樹脂（Ｘ）が好ましく用いられる。通常、樹脂（Ｘ）、溶媒を容器中に投入した後、溶解を行うが、容器へ投入する順序は問わない。
【００４９】
容器は、高温下で使用する場合には、耐圧製容器を用いる方が好ましい。容器中の雰囲気は、空気雰囲気下、不活性ガス雰囲気下のいずれでも良いが、樹脂（Ｘ）と反応したり、樹脂（Ｘ）自身を劣化させるような雰囲気を避けるべきであるため、不活性ガス雰囲気下が好ましい。
ここでいう、不活性ガスとは、窒素ガス、二酸化炭素、ヘリウムガス、アルゴンガス、ネオンガス、クリプトンガス、キセノンガスなどが挙げられ、経済性、入手容易性を勘案して、窒素ガス、アルゴンガス、二酸化炭素ガスが望ましく、より好ましくは窒素ガス或いはアルゴンガスが用いられる。
【００５０】
無機塩として、特に制限はないが、通常、アルカリ金属、アルカリ土類金属、アンモニアなどの塩化物、臭化物、炭酸塩、硫酸塩等が用いられる。具体的には、塩化ナトリウム、塩化リチウム、塩化カリウム、塩化カルシウム、塩化マグネシウム、塩化アンモニウム等の塩化塩、臭化ナトリウム、臭化リチウム、臭化カリウム、臭化カルシウム、臭化マグネシウム、臭化アンモニウム等の臭化物、炭酸ナトリウム、炭酸カリウム、炭酸リチウム、炭酸カルシウム、炭酸マグネシウム、炭酸アンモニウム等の炭酸塩、硫酸カルシウム、硫酸ナトリウム、硫酸カリウム、硫酸リチウム、硫酸マグネシウム、硫酸アンモニウム等の硫酸塩等が用いられるが、塩化ナトリウム、塩化リチウム、塩化カリウム、塩化カルシウム、塩化マグネシウム、塩化アンモニウム等の塩化物が好ましい。これらは一種または二種以上で用いることができる。
無機塩を加える場合の樹脂（Ｘ）に対する無機塩の重量比率は、樹脂（Ｘ）  １質量部に対して０．１〜１０質量部の範囲、好ましくは、０．５〜５質量部の範囲である。
【００５１】
本発明で用いられる溶媒としては、樹脂（Ｘ）を溶解するものであれば特に制限はなく本発明の分散体を得ることができる。例えば、クロロホルム、ブロモホルム、塩化メチレン、１，２−ジクロロエタン、１，１，１−トリクロロエタン、クロロベンゼン、ｏ−ジクロロベンゼン、ｐ−ジクロロベンゼン、２，６−ジクロロトルエン、１−クロロナフタレン、ヘキサフルオロイソプロパノール等のハロゲン系溶媒、Ｎ−メチル−２−ピロリジノン、Ｎ−エチル−２−ピロリジノン等のＮ−アルキルピロリジノン系溶媒、Ｎ−メチル−ε−カプロラクタム、Ｎ−エチル−ε−カプロラクタム等のＮ−アルキルカプロラクタム系溶媒、１，３−ジメチル−２−イミダゾリジノン、Ｎ、Ｎ−ジメチルアセトアミド、Ｎ，Ｎ−ジメチルホルムアミド、ヘキサメチルリン酸トリアミド、ジメチルスルホキシド、ジメチルスルホン、テトラメチレンスルホン等の極性溶媒の中から選ばれる少なくとも一種の溶媒が挙げられる。好ましくは、Ｎ−メチル−２−ピロリドン、１−クロロナフタレン、ｏ−ジクロロベンゼン、１，３−ジメチル−２−イミダゾリジノンの中から選ばれる少なくとも一種の溶媒である。これらの中でも特に、作業性、水溶性を考慮するとＮ−メチル−２−ピロリドン、１−クロロナフタレン、１，３−ジメチル−２−イミダゾリジノンが好ましく用いられる。
【００５２】
溶媒に対する樹脂（Ｘ）の重量比率は、溶媒に樹脂（Ｘ）が溶解する限り特に制限はないが、溶媒１００質量部に対して０．１〜２０質量部の範囲を例示することができ、好ましくは、０．１〜１０質量部であり、より好ましくは、０．１〜５質量部である。ここで、樹脂（Ｘ）をより良く溶解させるために、混合した反応液を昇温させて行うこともできる。
【００５３】
また、反応液を攪拌してもしなくても良いが、好ましくは攪拌したほうが良く、これにより溶解に要する時間を短くすることができる。
【００５４】
次に上記で得られた樹脂（Ｘ）溶解液を基に、本発明である樹脂（Ｘ）分散体及びそれから得られる粉体粒子の製造方法を、製造工程順に詳細に説明する。
【００５５】
［晶析工程］（工程Ａ）
まず、予めアニオン性基含有有機高分子化合物水溶液を調整する。ここで使用されるアニオン性基含有有機高分子化合物中のアニオン性基としては、例えば、カルボキシル基、カルボキシレート基、スルホン酸基、スルホネート基、リン酸基などを使用することができ、なかでも、前記カルボキシル基やスルホン酸基の一部または全部が塩基性化合物等によって中和されたカルボキシレート基やスルホネート基を使用することが、良好な水分散安定性を付与するうえで好ましい。
【００５６】
また、前記アニオン性基含有有機高分子化合物の主骨格は、（メタ）アクリル酸エステル樹脂、（メタ）アクリル酸エステル−スチレン樹脂、（メタ）アクリル酸エステル−エポキシ樹脂、ビニル樹脂、ウレタン樹脂、ポリアミドイミド樹脂である。また、本発明で使用されるアニオン性基含有有機高分子化合物は、単体でも上記アニオン性基含有有機高分子化合物を１種類以上混合してもよく、塩基性の状態で溶解すれば、本発明の樹脂（Ｘ）分散体、樹脂（Ｘ）粉体粒子に使用することができる。
【００５７】
アニオン性基含有有機高分子化合物は、塩基性水溶液中で完全に溶解させる。ここで使用する塩基としては、アンモニアや、水酸化リチウム、水酸化ナトリウム、水酸化カリウム等の無機の金属水酸化物、メチルアミン、エチルアミン、ｎ−ブチルアミン、ジメチルアミン、ジエチルアミン、トリメチルアミン、トリエチルアミン、トリ−ｎ−ブチルアミンの如きアルキルアミン類；Ｎ−メチルアミノエタノール、Ｎ，Ｎ−ジメチルアミノエタノール、Ｎ，Ｎ−ジエチルアミノエタノール、２−アミノ−２−メチルプロパノール、ジエタノールアミン、トリエタノールアミンの如きヒドロキシルアミン類；エチレンジアミン、ジエチレントリアミンの如き多価アミン類等の有機アミン等が好ましい。これらは一種または二種以上で用いることができる。また、アニオン性基含有有機高分子化合物を溶解するための塩基量としては、樹脂を完全に溶解させるために、アニオン性基含有有機高分子化合物の酸価に対して、７０〜３００％がより好ましい。
また、アニオン性基含有有機高分子化合物の酸価が１０〜３００ｍｇＫＯＨ／ｇのものを使用することが好ましい。この範囲よりも低い酸価を有するアニオン性基含有有機高分子化合物を使用すると分散安定性が不十分となってしまうために好ましくない。中でも５０〜２４０ｍｇＫＯＨ／ｇとなるアニオン性基含有有機高分子化合物を使用することが、最も分散安定性が高くなるためにより好ましい。
このようなアニオン性基含有有機高分子化合物は後述の製造例に記載の方法等で合成して用いても良いし、市販品を用いても良い。市販品の具体例としては、アクリディックＷＭＬ−５４２（ＤＩＣ株式会社製）、ユニディックＥＭＧ−１０１５（ＤＩＣ株式会社製）等が挙げられる。
【００５８】
さらに、本発明では、アニオン性基含有有機高分子化合物により、樹脂（Ｘ）の粒子の一部または表面全体を被覆しても、分散安定性に効果が得られる。そのため、樹脂（Ｘ）１００質量部に対して、１質量部〜２００質量部を使用することが好ましい。中でも５質量部〜１５０質量部になるように使用するのが、最も分散安定性が高くなるため好ましい。
【００５９】
次に、調整したアニオン性基含有有機高分子化合物水溶液に上記で調整した樹脂（Ｘ）溶解液を注ぐことで、樹脂（Ｘ）分散液（晶析液）を得ることができる。この時点では本発明の目的物である「アニオン性基含有有機高分子化合物により被覆された樹脂（Ｘ）粒子の分散体」とは異なるものである。この晶析工程にける樹脂（Ｘ）の粒子状態については後述の通りである。
【００６０】
調整したアニオン性基含有有機高分子化合物水溶液は、撹拌羽根等の撹拌機で高速撹拌された水流を作製することが好ましい。乱流、層流いずれでも構わないが、周速は速い方が晶析した粒子サイズを細かく出来るため好ましい。
【００６１】
樹脂（Ｘ）の溶解液の注水速度は、遅いほど細かい粒子を形成し得る上で好適である。注水方法としては、調整したアニオン性基含有有機高分子化合物溶液を強撹拌した溶液に、直接注水する方法がある。ここで、アニオン性基含有有機高分子化合物溶液の撹拌は、微細な樹脂粒子を形成するために、強撹拌が好ましい。
また、樹脂（Ｘ）の溶解液を注ぎ終えた後に得られた樹脂（Ｘ）分散液（晶析液）に対して機械的粉砕を行うことにより分散させる工程［分散工程］を経ることもできる。これにより、より良好な分散安定性を保持することができる。ここで、機械的粉砕としては、後述する機械的粉砕装置の項目で述べた装置を用いる方法などが挙げられる。
【００６２】
この晶析工程にける樹脂（Ｘ）の粒子状態は、アニオン性基含有有機高分子化合物が樹脂（Ｘ）粒子の表層に存在しており、まだ強固に固着している状態ではないと思われる。アニオン性基含有有機高分子化合物末端の酸性基がアルカリ金属とのイオン結合状態であるため、柔軟に樹脂（Ｘ）粒子の表層上に存在していると推測されるためである。後工程の酸析工程で酸により、アニオン性基含有有機高分子化合物の官能基の塩交換反応がおき、樹脂（Ｘ）表面に固着されるものである。
【００６３】
［酸析工程］（工程Ｂ）
上記工程で得られた水溶性樹脂が表層に存在する樹脂（Ｘ）粒子を、酸によって酸析出させ、アニオン性基含有有機高分子化合物により被覆された樹脂（Ｘ）粒子を沈殿させたスラリーを作製する工程である。
【００６４】
酸析出に使用される酸としては、塩酸、硫酸、酢酸、硝酸等が挙げられ、中でも塩酸が好ましい。
【００６５】
酸濃度は、各種アニオン性基含有有機高分子化合物、各種樹脂（Ｘ）にもよるが、アニオン性基含有有機高分子化合物の末端置換基数による設定が必要で、酸により系内のｐＨを２〜５に調整する。
【００６６】
［ウェットケーキ作製工程］（工程Ｃ）
上記酸析工程で得られたアニオン性基含有高分子化合物により被覆された樹脂（Ｘ）粒子を沈殿させたスラリーから、アニオン性基含有高分子化合物により被覆された樹脂（Ｘ）粒子をろ別し、ウェットケーキにする工程である。ろ別する方法としては、ろ過や遠心分離等、粒子と液体が分離可能であれば如何なる方法でも構わない。ろ別されたウェットケーキ中の水分量は、１５〜５５％の範囲が好ましく、水分量が低すぎると後工程での再分散でほぐれにくくなり、再分散性が悪くなるため、好ましい水分量は、２０〜４５％である。ウェットケーキは、残存する有機溶媒や、未析出の樹脂を洗浄するため、イオン交換水、蒸留水、純水、水道水等で洗浄を行う。洗浄方法は、ウェットケーキ上から、洗浄溶媒をかけてろ過洗浄してもよいし、ウェットケーキを洗浄溶媒に再解膠して洗浄してもよい。
【００６７】
［分散体作製工程］（工程Ｄ）
上記ウェットケーキ作製工程で得られたウェットケーキを水にビーズミルや超音波分散機等で、再解膠し、前述した、無機塩基、有機塩基でｐＨを６〜１０に調整して、樹脂（Ｘ）分散体を得ることができる。得られる分散体中の不揮発分は、１５〜４０％である。
【００６８】
［樹脂（Ｘ）粉体粒子の作製］（工程Ｅ１及び工程Ｅ２）
さらに、本発明における樹脂（Ｘ）粉体粒子とは、上記工程Ｃで得られたウェットケーキあるいは、工程Ｄで得られた樹脂（Ｘ）分散体から水分を除去し、その後乾燥して得られるアニオン性基含有有機高分子化合物で被覆された樹脂（Ｘ）粉体粒子のことである。乾燥した後、各種粉砕装置で粉砕して、所望の粒子サイズに調整して使用することが可能である。
【００６９】
後述の測定方法における分散粒径が１μｍ未満になるまで上記樹脂（Ｘ）粗粒子を分散させた樹脂（Ｘ）粗粒子懸濁液の機械的粉砕を行う。好ましくは分散粒径が５００ｎｍ未満となるまで機械的粉砕を行う。
［機械的粉砕装置］
機械的粉砕装置として、市販の機械的粉砕装置を挙げることができる。特に樹脂（Ｘ）粗粒子を効率よく分散、粉砕し、粒径の小さな樹脂（Ｘ）微粒子の分散液を作製するために好適な機械的粉砕装置として、ボールミル装置、ビーズミル装置、サンドミル装置、コロイドミル装置、ディスパー分散攪拌装置、湿式微粒化装置（例えば、スギノマシン製のアルティマイザー、Ｈｉｅｌｓｃｈｅｒ社製の超音波分散機等）が挙げられるが、なかでもボールミル装置、ビーズミル装置、サンドミル装置、湿式微粒化装置、から選択される装置が好ましい。機械的粉砕の際の粉砕の力は一般に大きくなるほど、また粉砕時間が長くなるほど得られる微粒子の分散粒径は、小さくなる方向にあるが、これらが過度になると凝集が生じやすくなるので、適切な範囲に制御される。例えばビーズミルではビーズ径やビーズ量の選択、周速の調整で、その制御が可能である。
【００７０】
樹脂（Ｘ）微粒子分散液においても、場合によっては沈殿物を含む場合もある。その際には、沈殿部と分散部を分離して利用してもよい。分散液のみを得る場合には、沈殿部と分散部の分離を行えばよく、そのためには、デカンテーション、ろ過などを行えば良い。また、より粒径の細かい粒子まで必要な場合には、遠心分離などを行い、粒径の大きなものを完全に沈降させ、デカンテーションやろ過を行い、沈殿部分を除去すればよい。
【００７１】
本発明で得られた樹脂（Ｘ）微粒子分散液は、通常２４時間静置しても微粒子とアニオン性基含有有機高分子化合物水溶液とが分離しない。
【００７２】
このようにして得られた樹脂（Ｘ）微粒子分散液は、その特性から塗料、接着、ポリマーコンパウンド分野における有用な添加剤となる。
【実施例】
【００７３】
以下、実施例を挙げることにより、本発明をより詳細に説明する。しかし、本発明はこれらに限定されるものではない。【００７４】
後記する実施例、比較実施例で得た樹脂分散体の分散粒径及び沈降性の測定方法を記載する。【００７５】
［分散粒径の測定］
得られた樹脂分散液を、「ＭＴ−３３００ＥＸＩＩ」（日機装社製のレーザードップラー式粒度分布計）を用いて測定したＤ５０粒径を分散粒径とした。【００７６】
［目視による沈降の確認］
得られた樹脂分散体を２４時間静置させた際の上澄みを確認した。上澄みが透明である場合は「沈降あり」、上澄みが確認されない場合は「沈降なし」と判断した。【００７７】
［アニオン性基含有有機高分子化合物の製造］
本明細書で用いられるアニオン性基含有有機高分子化合物の製造方法の一例として、スチレン（メタ）アクリル系共重合体、アルコール変性ポリアミドイミド樹脂の製造例を以下に記載するが、これら以外のアニオン性基含有有機高分子化合物についても同様の方法で製造することができる。【００７８】
（製造例１）アニオン性基含有有機高分子化合物（Ｒ−１）の製造
攪拌装置、滴下装置、温度センサー、および上部に窒素導入装置を有する還流装置を取り付けた反応容器を有する自動重合反応装置（重合試験機ＤＳＬ−２ＡＳ型、轟産業（株）製）の反応容器に重合溶剤として２−プロパノール（以下、ＩＰＡと表記する）７２０部を仕込み、攪拌しながら反応容器内を窒素置換した。反応容器内を窒素雰囲気に保ちながら８０℃に昇温させた後、滴下装置よりメタクリル酸ベンジル  １２０部、メタクリル酸２−ヒドロキシエチル  ４９．８部、メタクリル酸  １５３．７２部、スチレン  １８０部、メタクリル酸グリシジル  ０．６部、メタクリル酸ｎ−ブチル  ３４．６２部、アクリル酸ブチル  ６０．６６部、メタクリル酸メチル  ０．６部および「パーブチル（登録商標）Ｏ」（有効成分ペルオキシ２−エチルヘキサン酸ｔ−ブチル、日油（株）製）４８部、チオグリセロール  ２４部の混合液を４時間かけて滴下した。滴下終了後、さらに同温度で１５時間反応を継続させた後、樹脂分濃度を４５％に調整し、実測酸価  １５７ｍｇＫＯＨ／ｇのアニオン性基含有高分子化合物である、スチレン（メタ）アクリル系共重合体（Ｒ−１）のＩＰＡ溶液を得た。【００７９】
（製造例２）アニオン性基含有有機高分子化合物（Ｒ−２）の製造
撹拌装置、温度計、コンデンサを付けたフラスコにＰＧＭＡｃ（プロピレングリコールモノメチルエーテルアセテート）１０８６ｇ、ＩＰＤＩ３Ｎ（イソホロンジイソシアネートから合成されたイソシアヌレート型トリイソシアネート：ＮＣＯ％＝１７．２）５８７．３ｇ（０．８０ｍｏｌ）及びシクロヘキサン−１，３，４−トリカルボン酸−３，４−無水物  ４９９．１ｇ（２．５２ｍｏｌ）を加え、１４０℃まで昇温した。反応は、発泡とともに進行した。この温度で８時間反応させた。系内は淡黄色の液体となり、赤外スペクトルにて特性吸収を測定した結果、イソシアネート基の特性吸収である２２７０ｃｍ−１が完全に消滅し、１７８０ｃｍ−１、１７２０ｃｍ−１にイミド基の吸収が確認された。酸価は、固形分換算で２１２ｍｇＫＯＨ／ｇで、分子量はポリスチレン換算で数平均分子量４７００であった。酸無水物基の濃度は、固形分換算で１．１４ｍｍｏｌ／ｇであった。また、樹脂分の濃度は４７．４質量％であった。この樹脂の溶液をイミド樹脂の溶液と略記する。続いて、得られたイミド樹脂の溶液にｎ−ブタノール  ９６．３ｇ（１．３ｍｏｌ）を加え、１２０℃にて２時間反応させた。赤外スペクトルにて特性吸収を測定した結果、酸無水物基の特性吸収である１８６０ｃｍ−１の質量吸収が完全に消失した。酸価は、固形分換算で、１４８ｍｇＫＯＨ／ｇで、分子量はポリスチレン換算で数平均分子量４８００であった。また、樹脂分の濃度は４９．２質量％であった。この樹脂の溶液がアニオン性基含有有機高分子化合物（アルコール変性ポリアミドイミド樹脂（Ｒ−２と略す））である。【００８０】
（実施例１）
・工程（Ａ）［晶析工程］
激しく攪拌させたアニオン性基含有有機高分子化合物水溶液（アニオン性基含有有機高分子化合物（Ｒ−１、ＩＰＡ  ５５％含有）２．２２ｇと、２５％ＫＯＨ水溶液  ０．６６ｇと、水  ２５００ｇを混合したもの）に、ＰＰＳＵ（ＢＡＳＦ社製  Ｕｌｔｒａｓｏｎ  Ｐ−３０１０）  １０ｇをＮ−メチル−２−ピロリドン  ５００ｇに１８０℃にて溶解させたＰＰＳＵ溶液を投入し、金属メッシュ（目開き４５μｍ）にて粗大粒子を除去することで、ＰＰＳＵ微粒子を含む分散液（晶析液）を得た。この操作を５回繰り返し行なった。【００８１】
・工程（Ｂ）［酸析工程］
前記工程（Ａ）で得られたＰＰＳＵ微粒子分散液に２％塩酸を１３０ｇ添加し、アニオン性基含有有機高分子化合物をＰＰＳＵ粒子表面に析出させて、酸析スラリー（ＰＰＳＵ微粒子−アニオン性樹脂粒子）を得た。【００８２】
・工程（Ｃ）［ウェットケーキ作製工程］
前記工程（Ｂ）で得られた酸析スラリーより水性媒体を吸引ろ過し、ろ集し、水洗・搾汁することで、不揮発分３０％のアニオン性基含有有機高分子化合物被覆ＰＰＳＵウェットケーキを得た。【００８３】
・工程（Ｄ）［微粒子分散体作製工程］
前記工程（Ｃ）で得られたウェットケーキ１１０ｇと５０％ジメチルエタノールアミン水溶液２．１ｇを超音波分散機（ｈｉｅｌｓｃｈｅｒ製  ＵＰ４００Ｓ）にて６０分間超音波照射し、不揮発分３１％のＰＰＳＵ分散体を得た。得られた分散体の分散粒径を、Ｍｉｃｒｏｔｒａｃ−ＭＴ３３００ＥＸ  ＩＩ（日機装株式会社製）で測定したところ、Ｄ５０＝１６０ｎｍであった。また、一晩静置しても目視での沈殿はみられなかった（固液分離なし）。【００８４】
（実施例２）
前記実施例１で用いたアニオン性基含有有機高分子化合物  Ｒ−１に代えて、アニオン性基含有有機高分子化合物Ｒ−２  ２．２７ｇを用い、また、２５％ＫＯＨの量を０．５９ｇに代えた以外は、実施例１と同条件にてＰＰＳＵ分散体を得た。得られた分散体の分散粒径をＭｉｃｒｏｔｒａｃ−ＭＴ３３００ＥＸ  ＩＩ（日機装株式会社製）で測定したところ、Ｄ５０＝１８２ｎｍであった。また、一晩静置しても目視での沈殿はみられなかった（固液分離なし）。【００８５】
（実施例３）
前記実施例１で用いたアニオン性基含有有機高分子化合物  Ｒ−１に代えて、スチレン−アクリル系樹脂（ジョンクリル６８３、ＢＡＳＦ社製、酸価：１６０ｍｇＫＯＨ／ｇ）  １ｇを用い、また、２５％ＫＯＨの量を０．６４ｇに代えた以外は、実施例１と同条件にてＰＰＳＵ分散体を得た。得られた分散体の分散粒径をＭｉｃｒｏｔｒａｃ−ＭＴ３３００ＥＸ  ＩＩ（日機装株式会社製）で測定したところ、Ｄ５０＝８５ｎｍであった。また、一晩静置しても目視での沈殿はみられなかった（固液分離なし）。【００８６】
（実施例４）
前記実施例１で用いたＰＰＳＵに代えて、ポリエーテルスルホン（ＰＥＳ）（ＢＡＳＦ社製  Ｕｌｔｒａｓｏｎ  Ｅ−１０１０）を用いた以外は、実施例１と同様にして（実施例１と同様にアニオン性基含有有機高分子化合物としてはＲ−１を使用）、不揮発分３１％のＰＥＳ分散体を得た。得られた分散体の分散粒径を、Ｍｉｃｒｏｔｒａｃ−ＭＴ３３００ＥＸ  ＩＩ（日機装株式会社製）で測定したところ、Ｄ５０＝１６２ｎｍであった。また、一晩静置しても目視での沈殿はみられなかった（固液分離なし）。【００８７】
（実施例５）
前記実施例４で用いたアニオン性基含有有機高分子化合物  Ｒ−１に代えて、アニオン性基含有有機高分子化合物Ｒ−２  ２．２７ｇを用い、また、２５％ＫＯＨの量を０．５９ｇに代えた以外は、実施例４と同条件にてＰＥＳ分散体を得た。得られた分散体の分散粒径をＭｉｃｒｏｔｒａｃ−ＭＴ３３００ＥＸ  ＩＩ（日機装株式会社製）で測定したところ、Ｄ５０＝１８６ｎｍであった。また、一晩静置しても目視での沈殿はみられなかった（固液分離なし）。【００８８】
（実施例６）
前記実施例４で用いたアニオン性基含有有機高分子化合物  Ｒ−１に代えて、スチレン−アクリル系樹脂（ジョンクリル６８３、ＢＡＳＦ社製、酸価：１６０ｍｇＫＯＨ／ｇ）  １ｇを用い、また、２５％ＫＯＨの量を０．６４ｇに代えた以外は、実施例４と同条件にてＰＥＳ分散体を得た。得られた分散体の分散粒径をＭｉｃｒｏｔｒａｃ−ＭＴ３３００ＥＸ  ＩＩ（日機装株式会社製）で測定したところ、Ｄ５０＝５５ｎｍであった。また、一晩静置しても目視での沈殿はみられなかった（固液分離なし）。【００８９】
（実施例７）
前記実施例１で用いたＰＰＳＵに代えて、ポリスルホン（ＰＳＦ）（ＢＡＳＦ社製  Ｕｌｔｒａｓｏｎ  Ｓ−２０１０）を用いた以外は、実施例１と同様にして（実施例１と同様にアニオン性基含有有機高分子化合物としてはＲ−１を使用）、不揮発分３０％のＰＥＳ分散体を得た。得られた分散体の分散粒径を、Ｍｉｃｒｏｔｒａｃ−ＭＴ３３００ＥＸ  ＩＩ（日機装株式会社製）で測定したところ、Ｄ５０＝１７３ｎｍであった。また、一晩静置しても目視での沈殿はみられなかった（固液分離なし）。【００９０】
（比較例１）
前記実施例１において、アニオン性基含有有機高分子化合物水溶液の代わりに、２５％ＫＯＨ水溶液  ０．６６ｇと、水  ２５００ｇとを混合した水溶液を用いたこと以外は、実施例１と同様の操作を実施したが、酸析出せず、アニオン性基含有有機高分子化合物被覆ＰＰＳＵウェットケーキを作製することができなかった。（分散体作製不可能）【００９１】
（比較例２）
前記実施例１において、アニオン性基含有有機高分子化合物（Ｒ−１）  ２．２２ｇの代わりに、アセチレングリコール系非イオン性界面活性剤であるサーフィノール４６５（エアープロダクツアンドケミカルズ社製）を１．０ｇ使用した以外は、実施例１と同様の操作を実施したが、酸析出せず、アニオン性基含有有機高分子化合物被覆ＰＰＳＵウェットケーキを作製することができなかった。（分散体作製不可能）【００９２】
（比較例３）
前記実施例４において、アニオン性基含有有機高分子化合物水溶液の代わりに、２５％ＫＯＨ水溶液  ０．６６ｇと、水  ２５００ｇとを混合した水溶液を用いたこと以外は、実施例４と同様の操作を実施したが、酸析出せず、アニオン性基含有有機高分子化合物被覆ＰＥＳウェットケーキを作製することができなかった。（ＰＥＳ分散体作製不可能）【００９３】
（比較例４）
前記実施例４において、アニオン性基含有有機高分子化合物（Ｒ−１）  ２．２２ｇの代わりに、アセチレングリコール系非イオン性界面活性剤であるサーフィノール４６５（エアープロダクツアンドケミカルズ社製）を１．０ｇ使用した以外は、実施例４と同様の操作を実施したが、酸析出せず、アニオン性基含有有機高分子化合物被覆ＰＥＳウェットケーキを作製することができなかった。（ＰＥＳ分散体作製不可能）
【産業上の利用可能性】
【００９４】
本発明のアニオン性基含有有機高分子化合物で被覆された樹脂の粉体粒子及び該粒子からなる分散体は、長期に分散安定性に優れ、さらに樹脂粒子を高濃度に含有するものであるから、塗料用途などにおいても好適に利用可能である。
【国際調査報告】
2016171121.tif 000008
2016171121.tif 000009
2016171121.tif 000010
2016171121.tif 000011